FR 2925908 A1 20090703 FR 0760393 A 20071227 1 COMPOSITION RETICULABLE/POLYMERISABLE PAR VOIE CATIONIQUE COMPRENANT UN BORATE DE IODONIUM ET DEGAGEANT UNE ODEUR ACCEPTABLE Le domaine de l'invention est celui des compositions à base de monomères, oligomères et/ou polymères susceptibles d'être impliqués dans des réactions de polymérisation(s) et/ou de réticulation(s) par voie cationique, comprenant des radicaux fonctionnels réactifs aptes à former des pontages infra et inter caténaires, de manière à obtenir un film, un revêtement ou un matériau massique (par exemple composite) polymérisé et/ou réticulé ayant une certaine dureté et une certaine tenue mécanique. Plus précisément, la présente invention a pour objet une nouvelle composition de polymérisation et/ou de réticulation par voie cationique comprenant au moins un monomère, oligomère et/ou polymère réticulable et/ou polymérisable à groupements organofonctionnels réactifs et au moins un système amorceur comportant: au moins un photoamorceur (ou photoinitiateur) à base d'au moins un borate de iodonium permettant l'initiation et le déroulement de réactions de formations de polymères et/ou de résines (issues d'une réticulation), et éventuellement au moins un photosensibilisateur électrodonneur qui agit comme un relais d'énergie pour le photoamorceur. Les réactions plus particulièrement concernées sont celles dans lesquelles des agents cationiques agissent comme promoteurs directs des liaisons inter et/ou intra-caténaires. En général, ces réactions se produisent par activation photochimique et/ou thermique et/ou par faisceau d'électrons. A titre d'exemple pratique, I'énergie lumineuse d'un rayonnement U.V. permet la formation de protagonistes actifs, par exemple par coupure de liaisons, et ainsi le déclenchement des réactions de polymérisation et/ou réticulation est effectué. Dans la présente description, les polymères et/ou résines obtenus sont préparés à partir de monomères, oligomères et/ou polymères qui sont soit (1) de nature organique, notamment uniquement hydrocarbonée, soit (2) de nature poly-organosiloxane, et comprennent dans leur structure des groupements organo-fonctionnels, par exemple du type époxyde, oxétannes, et/ou alkényl-éther, qui réagissent par voie cationique et à l'aide des nouveaux systèmes amorceurs selon l'invention décrits ci-après. On peut également en plus utiliser (3) des monomères, oligomères et/ou polymères avec des groupements acryliques, par exemple acryliques purs ou méthacryliques, qui peuvent être ajoutés dans le milieu de polymérisation cationique. Les compositions selon l'invention comprennent les matériaux de base (monomères, oligomères et/ou polymères) polymérisables et/ou réticulables par voie cationique, les systèmes amorceurs décrits ci-après, et éventuellement un ou plusieurs additifs choisis parmi ceux généralement connus dans les applications auxquelles sont destinées ces compositions. Par exemple, ces compositions peuvent notamment rentrer dans la composition d'encres ou de vernis. Ces vernis sont des films ou des revêtements durs, qui ont par exemple les propriétés suivantes: imprimabilité, anti-rayures, anti-salissures et/ou anti-buée et qui sont e.g. appliqués sur des objets tels que des articles ou des supports solides, notamment support papier, film polymère de type polyester ou polyoléfine, support aluminium, et/ou support fer blanc. Certains de ces vernis peuvent être des vernis alimentaires utilisés par exemple e.g. sur des emballages de produits alimentaires. Ces compositions peuvent également servir de matière première pour la réalisation de revêtements anti-adhérents sur des supports divers notamment du papier, carton ou analogues, ou bien encore polymère (film). EP-0 562 897 décrit des amorceurs de polymérisation et/ou réticulation, par exemple photochimique, associés à des monomères, oligomères et/ou polymères comprenant dans leur structure des groupements organofonctionnels réactifs. En particulier, EP-0 562 897 divulgue une composition comportant : 100 parties en poids de monomère époxydé UVR-6110 TM (3,4-époxycyclohexylméthyl-3,4-époxycyclohexane carboxylate commercialisé par Union Carbide), et 2 parties en poids de photoamorceur [B(C6F5)4] , [(CH(CH3)2-C6H5-)-1-C6H5- CH3]+ : 4 en solution à 50 % en poids dans 25 du méthanol. Cette composition est destinée pour la réalisation de revêtements sur papier à partir de monomères époxydés polymérisés et réticulés par irradiation sous U.V. Pour apprécier les performances d'amorceur, on évalue la réactivité du couple substrat/amorceur et la vitesse de polymérisation/réticulation, au travers de la vitesse de défilement nécessaire au 30 durcissement de la couche enduite sur le papier ainsi qu'au travers du nombre de passages. Les résultats mesurés sont très bons, mais il n'en demeure pas moins que, pour satisfaire aux exigences de productivité des applicateurs, les systèmes amorceurs se doivent d'être de plus en plus performants. Ils doivent donc permettre d'atteindre des réactivités et des vitesses de polymérisation/réticulation aussi élevées que possible, de manière à pouvoir augmenter les cadences d'enduction. Pour perfectionner les systèmes amorceurs selon l'EP-A-O 562 897, le WO-A-99/05181 propose de nouveaux systèmes amorceurs mis au point pour satisfaire aux exigences de productivité et de fabrication de plus en plus élevées et comprenant au moins un borate d'onium et au moins une benzophénone. Les compositions polymérisables et/ou réticulables incluant ces nouveaux sytèmes amorceurs et divulguées dans WO-A-99/05181 sont e.g. les suivantes: - Monomère ou polymère polymérisable ou réticulable : ,CH3 (CH3)3Si-O [-SÎI-O [ Si-01 Si(CH3)3 I( 0-500 I-100 O OU O CH3 Huile silicone Système photoamorceur : Photoamorceur borate d'onium [B(C6F5)4]-, [(CH(CH3)2-C6H5-)- I -C6H5- CH3]+ Photoamorceur benzophénone UVR6I05 ou UVR6110 d'UNION CARBIDE OH Photosensibilisateur : chloro-1 propoxy-4 thioxanthone o et OPr - Solvant : alcool TONE POLYOL� 301 d'UNION CARBIDE. Selon le WO-A-99/05181, on mélange le système photoamorceur ci-dessus: avec UVR6105 ou UVR6110, une base pigmentaire concentrée (oxyde de titane de type rutile commercialisé sous la référence R960 par la société DUPONT DE NEMOURS) et un agent de surface BYK 361 de la société BYK pour obtenir des encres blanches, b avec UVR6105 ou UVR6110 et l'agent de surface BYK 361 seul pour obtenir un vernis organique, ou avec l'huile silicone pour obtenir un un vernis silicone La demande PCT WO-A-2005/120439 concerne une composition dentaire 5 photopolymérisable comprenant : - un monomère polymérisable : Me Me Me Me \S - un système photoamorceur (3,3% en poids par rapport au monomère) à base de: [B(C6F5)4]- , [(CH(CH3)2-C6H5-)- I -C61-15- CI-13]+ 10 - un photosensibilisateur (E) qui est un sel d'une thioxanthone substituée par au moins un groupement G comprenant une fonction ammonium: 15 - E étant éventuellement associé avec un photosensibilisateur à base de- 9,10-dibutoxyanthracène et de phénanthrènequinone ou de camphorquinone, - un dispersant Dispersbyk164� -et une charge e.g. quartz (granulométrie 1.5 �m, commercialisé par la société Schott sous la référence G018-163 UF1.5 traité par 2% de glycidyltriméthoxysilane) 20 La demande PCT WO-A-20061073021 divulgue une composition polymérisable/réticulable par voie cationique comprenant un monomère UVR6I05, un photoamorceur [Cyracure� UVI6992 ou un hexafluorophosphate de iodonium (CG1552)] titrant 4,8 ou 2 % en poids par rapport au monomère et un photosensibilisateur contenant un dialcoxyanthracène. Dans cette composition, le photoamorceur n'est pas un borate de 25 iodonium Cette demande PCT WO-A-2006/073021 sort donc du cadre de l'invention, qui s'intéresse plus spécialement à des compositions polymérisables/réticulables contenant des systèmes amorceurs à base de borates de iodonium, tels que [B(C6F5)4]- , [(CH(CH3)2-C61-15-)- I -C6H5-CH3]+. 30 Or, il se trouve que les photoamorceurs de type borate d'opium, s'ils sont particulièrement performants, ont pour léger inconvénient d'avoir une odeur caractéristique, dont on pourrait aisément s'affranchir dans certaines applications, comme par exemple les vernis alimentaires. Cette odeur est notamment liée à la décomposition du photoamorceur lors de la photopolymérisation. Le facteur économique est un autre élément à prendre en compte à l'échelle industrielle, pour ces compositions polymérisables/réticulables à base de borates de iodonium. Sachant que les borates de iodonium ont un impact certain à cet égard, il serait intéressant de pouvoir diminuer la concentration de ces photoamorceurs à base de borates de iodonium dans les susdites compositions polymérisables/réticulables. Ceci aurait également pour corollaire d'atténuer l'odeur de ces compositions polymérisées/réticulées. Dans ces circonstances, l'un des objectifs essentiels de la présente invention est de fournir de nouvelles compositions polymérisables/réticulables par voie cationique et, sous activation photonique et/ou thermique et/ou par faisceau d'électrons, dont les systèmes amorceurs sont à base de borates de iodonium et dont l'odeur (en particulier après polymérasation /réticulation) soit acceptable, tout en étant perfoliiiantes vis-à-vis du plus grand nombre de monomères, oligomères et/ou polymères organofonctionnels polymérisables et/ou réticulables par voie cationique; les monomères, oligomères et/ou polymères étant notamment (1) de nature organique, de préférence uniquement hydrocarboné, ou (2) de nature polyorganosiloxane, éventuellement en mélange (3) avec d'autres monomères, oligomères et/ou polymères contenant des groupes acryliques. Un autre objectif essentiel de l'invention est de fournir de nouvelles compositions polymérisables/réticulables dont les systèmes amorceurs sont à base de borates de iodonium et dont la concentration en système amorceur cationique soit réduite, sans perrdre en efficacité, tout en étant faciles à manipuler et peu toxiques, et qui de ce fait, permettent d'obtenir des films, des revêtements (vernis, encres , revêtements anti-adhérents e.g. pour papier ou film polymère) et/ou matériaux composites ayant tout ou partie des propriétés suivantes: les revêtements adhèrent bien sur leurs supports, b les vernis sont parfaitement imprimables ils ne jaunissent pas au cours du temps et/ou après cuisson. Un autre objectif de l'invention est de fournir des compositions de ce type ayant des réactivités et des vitesses de polymérisationlréticulation aussi élevées que possible, notamment de manière à pouvoir augmenter les cadences d'enduction par exemple quand il s'agit de revêtements (vernis). Un autre objectif de l'invention est de fournir des compositions de ce type utilisables aussi bien en couche mince, dont l'épaisseur se situe par exemple dans l'intervalle allant de 6 0,1 à 1 �m, qu'en couche plus épaisse, dont l'épaisseur se situe par exemple dans l'intervalle allant d'une valeur supérieure à un micromètre à plusieurs centimètres. Un autre objectif de l'invention est de fournir des compositions de ce type pour la préparation de matériau composite. Ces divers objectifs sont atteints par l'invention qui concerne tout d'abord, dans son premier objet, une nouvelle composition (encre, vernis ou base de revêtement anti-adhérent par exemple) polymérisable et/ou réticulable par voie cationique, sous activation thermique et/ou actinique et/ou par faisceau d'électrons (de préférence actinique), caractérisée en ce qu'elle comporte: A- au moins un monomère, oligomère et/ou polymère (e.g. monomère époxy ou silicone) réticulable et/ou polymérisable porteur de groupements organofonctionnels comportant chacun au moins une fonction réactive choisie dans le groupe comprenant les fonctions suivantes : époxy, alcénylether, oxétanne , dioxolanne, carbonate, (met)acrylate et toutes leurs combinaisons, la fonction époxy étant préférée, B- une quantité efficace d'au moins un photoamorceur cationique de type borate d'onium et choisi parmi ceux: A dont l'entité cationique du borate est sélectionnée parmi : (1) les sels d'onium de formule (I) : [(Rl)n - I -(R2)m]+ (I) formule dans laquelle : • les radicaux R1, identiques ou différents, représentent un radical aryle 25 carbocyclique ou hétérocyclique en C6-C20, ledit radical hétérocyclique pouvant contenir comme hétéroéléments de l'azote et/ou du soufre, • les radicaux R2, identiques ou différents, répondent à la même définition que RI ou représentent un radical alkyle linéaire ou ramifié en C1-C30, ou un radical alkényle linéaire ou ramifié en C1-C30 ; 30 • lesdits radicaux R1 et R2 étant éventuellement substitués par : • un groupement alkyle linéaire ou ramifié en C-C30, • un groupement alcoxy OR12, • un groupement cétonique -(C=O)-R12 • un groupement ester ou carboxylique -(C=O)-O-R12, 35 • un groupement mercapto SR12, • un groupement mercapto SOR 12, R12 étant un radical choisi parmi le groupe constitué d'un atome d'hydrogène, un radical linéaire ou ramifié en C1-C25, un radical aryl en C6-C30, ou un radical alkylaryl dont la partie alkyle est linéaire ou ramifiée en C1-C25 et la partie aryle est en C6-C30, • un groupement nitro, • un atome de chlore, • un atome de brome, • et/ou un groupement cyano, • n est un nombre entier allant de 1 à v+1, v étant la valence de l'iode, 10 • m est un nombre entier allant de 0 à v-1, avec n + m = v+l ; 4 et dont l'entité anionique du borate a pour formule (II) : [B Xa R3bl (II) dans laquelle : • a et b sont des nombres entiers tels que 0 a 4, 0 5 b S 4, et a + h = 4, 15 • les symboles X, identiques ou différents, représentent : • un atome d'halogène choisi parmi le chlore et/ou le fluor avec 0 a parmi les diéther-anthracènes de formule (III.1) : O R4 (R OR5 û* et/ou parmi les diéther-naphtalènes de formule (I1I.2) : OR4 (R7)p OR5 -* et/ou parmi les diéther-benzènes de formule (II1.3) : OR4 dans lesquelles : les groupements R4, R5, identiques ou différents, représentent un radical alkyle linéaire ou ramifié en C1-C30, un radical alcényle linéaire ou ramifié en C1-C30, de préférence un allyle, un radical aryle en C6-C20, de préférence un 10 benzyle, lesdits radicaux R4 et R5 étant éventuellement substitués par un groupement alcoxy OR45, R45 étant un radical choisi parmi le groupe constitué d'un atome d'hydrogène, un radical linéaire ou ramifié en CI-C25, un radical aryl en C6-C30, ou un radical alkylaryl dont la partie alkyle est linéaire ou 15 ramifiée en C1-C25 et la partie aryle est en C6-C30, et les groupements R6, R7, identiques ou différents, représentent un radical non réactif à l'éthérification, de préférence un radical alkyle linéaire ou ramifié en CI-C30, un radical alcényle linéaire ou ramifié en C1-C30, un radical R50 5 alcoxy répondant à la même définition que celle donnée ci-avant pour OR45 , un radical amino, un radical alkylamino, un radical alkylsulfonyle, un radical alcoxycarbonyle ou un radical halogèno • o et p sont des nombres entiers tels que 0 o 4, 0 p D- éventuellement une quantité efficace d'au moins un photosensibilisateur PSD choisi parmi ù* les thioxanthones de formule (IV) dans laquelle : • les groupements R8, identiques ou différents, représentent un radical alkyle linéaire ou ramifié en C1-C12, un radical cycloalkyle linéaire ou ramifié en C6-C 12, de préférence un allyle, un radical aryle en C6-C20, de préférence un 15 benzyle, un radical amino, hydroxy, -CN, -NO2, -halogèno, -COOR9, -CHO, - 0-phényle, -S02-phényle, -0-alcényle ou -SiR9, avec R9 correspondant à un alkyle inférieur en C1-C12, E-Eventuellement au moins un agent de dissolution de l'amorceur B et/ou de PSC et/ou de PSD, 20 F- Eventuellement au moins un solvant organique, de préférence alcoolique. Il est du mérite des inventeurs d'avoir sélectionné cette classe spécifique de photosensibilisateurs PSC diéther-anthracènes et/ou diéther-naphtalènes et/ou diétherbenzènes, pour les combiner avec les photoamorceurs borates de iodonium, de sorte que 25 l'odeur liée à ceux-ci avant et/ou polymérisation/réticulation ainsi que Ieur concentration dans les compositions peuvent être réduites. Selon un mode très avantageux, le monomère, oligomère et/ou polymère réticulable et/ou polymérisable A, est de nature organique et/ou de nature polyorganosiloxanique. 10 30 5 10 15 20 25 30 Dans un mode préféré de réalisation, le monomère, oligomère et/ou polymère (A) est liquide à température ambiante ou thermofusible à température inférieure à 100°C, et, plus préférentiellement encore, de nature organique et porteur de groupements organofonctionnels appartenant à au moins l'une des espèces suivantes : les époxydes cycloaliphatiques, pris à eux seuls ou en mélange entre eux, les époxydes non cycloaliphatiques, pris à eux seuls ou en mélange entre eux, les polyols : pris à eux seuls ou en mélange entre eux, les alcényl-éthers, linéaires ou cycliques, pris à eux seuls ou en mélange entre eux. Dans le détail, cela signifie que le monomère, oligomère et/ou polymère (A) appartient à au moins l'une des espèces organiques suivantes : a1,1 époxydes cycloaliphatiques, pris à eux seuls ou en mélange entre eux : - les époxydes du type 3,4-époxycyclohexylméthyl-3',4'-époxycycio-hexane carboxylate : o - ou Bis(3,4-époxycyclohéxyl)adipate, étant particulièrement préférés ; a1.2 époxydes non cycloaliphatiques, pris à eux seuls ou en mélange entre eux ; • les époxydes du type de ceux résultant de la condensation de Bisphénol A et d'épichlorhydrine et du type : - di et triglycidyléthers de Bisphénol A alcoxylé de 1,6 hexanediol, de glycérol, de néopentylglycol et de propane triméthylol, - ou diglycidyléthers de Bisphénol A, • les époxydes d'alpha-oléfines, époxyde NOVOLAC, huile de soja et de lin époxydée, polybutadiène époxydé, et plus généralement un polymère diénique époxydé et monohydroxylé, saturé ou insaturé, décrit dans la demande de brevet WO-A-96/11215 obtenu par époxydation d'un polymère diénique de base de formule : (HO)x-J-Lz-K-(OH)y ou (HO)x-J-K-L-(OH)y dans laquelle : + les symboles J et K représentent des séquences ou blocs consistant dans des : homopolymères obtenus par polymérisation d'un monomère diène conjugué ayant de 4 à 24 atomes de carbone (comme par exemple : le butadiène-1,3, l'isoprène ou méthyl-2 butadiène-1,3, le phényl-2 butadiène- - - a2 1,3, le pentadiène-1,3, le diméthyl-3,4 hexadiène-1,3, le diéthyl-4,5 octadiène-1,3) ; copolymères obtenus par copolymérisaiton d'au moins deux des diènes conjugués précités entre eux ; ou des copolymères obtenus par copolymérisation d'au moins un des diènes conjugués précités avec au moins un monomère insaturé éthyléniquement choisi parmi les monomères vinyles aromatiques ayant de 8 à 20 atomes de carbone (comme par exemple : le styrène, l'ortho-, méta- ou paraméthylstyrène, le vinyle mésitylène, le vinyle naphtalène) ; + le symbole L représente une séquence ou un bloc polymère obtenu à partir des monomères vinyles aromatiques précités ; + x et y sont des nombres égaux à zéro ou 1, x étant égal à zéro quand y = 1 et x étant égal à 1 quand y = 0 ; et z est un nombre égal à zéro ou 1 ; ledit polymère diénique de base, d'une part avant époxydation, pouvant être partiellement saturé par hydrogénation, et d'autre part après époxydation, contenant de 0,1 à 7 milliéquivalents de fonction époxy par gramme de polymère diénique époxydé et monohydroxylé [comme exemple de polymères diéniques époxydés et monohydroxylés on citera les espèces obtenues par époxydation des polymères diéniques de base suivants : Is-Bu-OH, Is-St/Bu-OH, Is-EtBu-OH ou Is-St/EtBu-OH, où : le sybmole Is est un bloc polyisoprène, le symbole Bu est un bloc polybutadiène, le symbole EtBu est un bloc poly(éthylène-butylène) (issu de l'hydrogénation sélective d'un bloc polybutadiène), le symbole St est un bloc polystyrène (l'ensemble St/Bu représentant un bloc à base d'un copolymère statistique obtenu par copolymérisation de butadiène-1,3 et de styrène), et OH est un groupe hydroxyle (l'ensemble -EtBu-OH signifiant, par exemple, que le donneur de groupe hydroxyle est attaché au bloc polybutadiène hydrogéné)], étant particulièrement préférés ; a2 alcényl-éthers, linéaires ou cycliques, pris à eux seuls ou en mélange entre eux : • les vinyl-éthers, en particulier l'éther de triéthylène glycol divinylique, les éthers vinyliques cycliques ou les tétramères et/ou dimères d'acroléines, et le vinyl-éther de formule suivante : Me Me 1 Me Me i -Où(CH2CH2O)n--CH2--CH2ùSi Si -CH2ùCH2--(OCH2CH2)nùO il 0 • les propényl-éthers, 12 • et les butényl-éthers étant, plus spécialement préférés, a3 les polyols : pris à eux seuls ou en mélange entre eux, et de préférence le composé de formule ci dessous, 1 étant supérieur à 1 et inférieur à 100 : OOC v v O H - dans laquelle R16 est un radical alkyl linéaire ou ramifié en C1-C30. Dans un autre mode de réalisation, le monomère, oligomère et/ou polymère (A) est liquide à température ambiante ou thermofusible à température inférieure à 100°C, et, plus préférentiellement encore, de nature polyorganosiloxanique, et constitués de motifs de formule (VI) et terminés par des motifs de formule (VII) ou cycliques constitués de motifs de formule (VI) représentées ci-dessous : R17 R17 --- Si - O -)- (VI) Y-Si-O-(VII) Y` R16 dans lesquelles : le symbole R16 est un radical alkyl linéaire ou ramifié en Cl-C30, les symboles R17 sont semblables ou différents et représentent : un radical alkyle linéaire ou ramifié contenant 1 à 8 atomes de carbone, éventuellement substitué par au moins un halogène, de préférence le fluor, les radicaux alkyle étant de préférence méthyle, éthyle, propyle, octyle et 3,3,3-trifluoropropyle, un radical cycloalkyle contenant entre 5 et 8 atomes de carbone cycliques, éventuellement substitué, un radical aryle contenant entre 6 et 12 atomes de carbone pouvant être substitué, de préférence phényle ou dichlorophényle, une partie aralkyle ayant une partie alkyle contenant entre 5 et 14 atomes de carbone et une partie aryle contenant entre 6 et 12 atomes de carbone, substituée éventuellement sur la partie aryle par des halogènes, des alkyles et/ou des alkoxyles contenant 1 à 3 atomes de carbone, les symboles Y' sont semblables ou différents et représentent : • le groupement R17, • un radical hydrogène, • et/ou un groupement organofonctionnel réticulable par voie cationique, de préférence un groupement époxyfonctionnel et/ou vinyloxyfonctionnel, relié au silicium du polyorganosiloxane par l'intermédiaire d'un radical divalent contenant de 2 à 20 atomes de carbone et pouvant contenir au moins un hétéroatome, de préférence de l'oxygène, • et l'un au moins des symboles Y' représentant un groupement organique fonctionnel réticulable par voie cationique, par exemple oxirane, alcénylether, oxétane, dioxolane et/ou carbonate. Selon une variante avantageuse de l'invention, au moins un des symboles R17 des polyorganosiloxanes utilisés dans le cadre de l'invention en tant que monomère(s), oligomère(s) ou polymère(s) représente un radical phényle, tolyle ou dichlorophényle. Selon une autre variante avantageuse de l'invention, les polyorganosiloxanes utilisés comportent de 1 à 10 groupements organofonctionnels par mole. Pour un groupement époxyfonctionnel cela correspond à des taux d'époxyde variant de 20 à 2000 meq. molaire/100 g de polyorganosiloxane. Les polyorganosiloxanes linéaires peuvent être des huiles de viscosité dynamique à 25°C, de l'ordre de 10 à 10 000 mPa.s à 25°C, généralement de l'ordre de 50 à 5 000 mPa.s à 25°C et, plus préférentiellement encore, de 100 à 600 mPa.s à 25°C, ou des gommes présentant une masse moléculaire de l'ordre de 1 000 000. Lorsqu'il s'agit de polyorganosiloxanes cycliques, ceux-ci sont constitués de motifs (VII) qui peuvent être, par exemple, du type dialkylsiloxy ou alkylarylsiloxy. Ces polyorganosiloxanes cycliques présentent une viscosité de l'ordre de 1 à 5.000 mPa.s. Comme exemples de radicaux divalents reliant un groupement organofonctionnel du type époxy, on peut citer ceux inclus dans les formules suivantes : - CH; ÏH,~ CH3 O CH; -(CHz)3 O-CH,--CH ,CH, O ù (CH2), 0ùCH CH E / 2 O S'agissant des groupements organofonctionnels du type alkényléther, on peut mentionner ceux contenus dans les formules suivantes : ù(CH2)3 OùCH=CH2 ; ù(CH2) OùR~$O-CH=CH2 ; ù(CH2)3 OùCH=CHùR19 dans lesquelles : • R18 représente : - un radical alkylène linéaire ou ramifié en C1-C12, éventuellement substitué, - ou un radical arylène en C5-C12, de préférence phénylène, éventuellement substitué, de préférence par un à trois groupements alkyles en C1-C6, • R19 représente un radical alkyle linéaire ou ramifié en C1-C6. 10 Selon une disposition intéressante de l'invention prise, la composition polymérisable et/ou réticulable est à base de monomère(s) et/ou oligomère(s) et/ou polymère(s) (A), de nature polyorganosiloxane et de nature organique, notamment hydrocarbonée. Selon une autre disposition intéressante de l'invention, la composition polymérisable 15 et/ou réticulable est à base de monomère(s) et/ou oligomère(s) et/ou polymère(s) (A), de nature polyorganosiloxane et/ou de nature organique, notamment hydrocarbonée, et comprend en outre des monomères, oligomères et/ou polymères à groupements organofonctionnels d'espèce acrylate; et notamment acrylates époxydés, acrylo-glycéropolyester, acrylates multifonctionnels, acrylo-uréthanes, acrylo-polyéthers, acrylo- 20 polyesters, polyesters insaturés, acrylo-acryliques. Ces espèces acryliques, éventuellement en mélange, utilisables avec des monomère(s) et/ou oligomère(s) et/ou polymère(s) de nature polyorganosiloxane et/ou de nature organique, sont choisies de préférence parmi les espèces suivantes : triacrylate de triméthylolpropane, diacrylate de tripropylèneglycol, glycidylpropyl triacrylate, 25 pentaérythritol triacrylate, triméthylolpropane éthoxylatetriacrylate, Bisphénol-A éthoxylate diacrylate, tripropylèneglycol diacrylate, triéthylèneglycol diacrylate, tetraéthylèneglycoldiacrylate, polyethers acrylates, polyesters acrylates (par exemple le produit Ebecryl� 810 de la société UCB-Radcure), et époxy acrylates (par exemple le produit Ebecryl� 600 de la société UCB-Radcure). 30 Il est rappelé que, dans le présent mémoire, l'expression "acrylique" englobe des composés comprenant la fonction de type CH2=CH-COO- ou de type CH2=C(CH3)-COO. Le monomère, oligomère et/ou polymère A est par exemple choisi dans le groupe comprenant Me Me Me i Si, O , Si 0 0 / Me Me Me I Me Me ie O ù (CH2CH2O)n CH2ù CHZ ù Si Si --- CH2 ù CH2-- (OCH2CH2)nù O O Me Me me Me Me Me Sil O Me Me Si Me O Me ù Si Me é Si Me Me R0 O (n Me (o+p) 1 Me Me Me Me OSi.O.SiO CH3 (CH3)3Si-O [s10 [ Si-O, Si(CH3)3 0-500 1-100 Me Me me Me cc:>_ Si.O Si ~/ CH3 Me Me Me Me 2 OSi.OSiù__/^ O /--- Avantageusement, le photoamorceur B est choisi parmi le groupe constitué par les 20 borates de iodonium : - dont l'entité anionique est choisie parmi le groupe constitué de [B (C6F5)4]-, [B (C6H3(CF3)2)4]-, [B (C6H40CF3)4]-, [B (C6H4CF3)4]-, [(C6F5)2 B F2]-, [C6F5 B F3]-, [B (C6H3F2)4]-, et leur mélanges; de préférence dans le sous-groupe constitué de B(C6F5)4-, [B (C6H3(CF3)2)4]10 [B (C6H4OCF3)4]- et leur mélanges; -* et dont l'entité cationique du borate de iodonium est choisie parmi le groupe constitué de : [(C6H5)21]+, [C8H 17 - O - C6H5 - I -C6H5]+, [C12H25 - C6H5 - I - C6H5]+, [(C8H17 O - C6H5)2 I]+, [(C8H17) - O - C6H5 - I - C6H5)]+, [(C12H25 - C6H5)21]+, [(CH(CH3)2-C6H5-)- I -C6H5- CH3]+, [C6H4-O-C6H4- I -C6H41+, [C6H4-(C=O)-C6H4- I - C6H4]+ [C6H4-O-C6H4-1-C6H4-O-C6H4]+ [C6H4-(C=O)-C6H4 -I-C6H4-(C=O)-C6H4]+, [C6H4-I-C6H4 -O-CH2-O-C(OH) -C12H25]+ et leurs mélanges. Par quantité catalytique efficace d'amorceur, on entend selon l'invention la quantité suffisante pour amorcer la polymérisation et/ou la réticulation. Cette quantité est généralement comprise entre 0,01 et 20 parties en poids, le plus souvent entre 0,05 et 8 parties en poids pour polymériser et/ou réticuler 100 parties en poids du composant A (matrice). Les borates de iodonium (B) faisant l'objet de la présente invention peuvent être préparés par réaction d'échange entre un sel de l'entité cationique (halogénure tel que par exemple chlorure, iodure) avec un sel de métal alcalin de l'entité anionique (sodium, lithium, potassium). Les conditions opératoires (quantités respectives de réactifs, choix des solvants, durée, température, agitation) sont à la portée de l'homme de l'art; celles-ci doivent permettre de récupérer le borate d'onium recherché sous forme solide par filtration du précipité formé ou sous forme huileuse par extraction à l'aide d'un solvant approprié. Les modes opératoires de synthèse des iodures des entités cationiques sus-visées, sont connus en soi. A ce sujet, on se reportera notamment au brevet EP-0 562 897. Les modes opératoires de synthèse des sels de métal alcalin de l'entité anionique borate, sont également connus en soi ; notamment par exemple, dans le brevet EP-0 562 897. Le photosensibilisateur PSC peut être choisi ù> parmi les diéther-anthracènes de formule (1I1.1), et plus préférentiellement encore parmi celles de formules suivantes : OCN3 OEt O-i,-Pr OE O-n-Bu Qn-su OCHzCHCH3 OH O,CH2CH2-- OcHel-t2OH OCH2 O /r OCH2CH20 OEt oEt OEt OEt oEt oEt Et oEt OEt OEt OEt OEt -* et/ou parmi les diéther-naphtalènes de formule (II1.2), et plus préférentiellement encore parmi celles de formules suivantes : o•rPt oc};,cH,oH A 1., OCM H OH [1 -,,, ,-;.) OEt OCfitCtizCl oc crtel oit Oc C oc+ (JE! esl ...cl { aEI 0E; ù+ et/ou parmi les diéther-benzènes de formule (I11.3), et plus 5 préférentiellement encore celui de foiniule suivante : Ces diéther-anthracènes, naphtalènes ou benzènes PSC de formule (III.1) (I1I.2) (1II.3)sont décrits notamment dans le WO-A-2006/073021. Outre les photosensibilisateurs PSC et PSD, la composition peut comprendre au 10 moins un autre photosensibilisateur PSD' hydrocarboné aromatique à un ou plusieurs noyaux aromatiques substitués ou non, ayant une absorption résiduelle de la lumière comprise entre 200 et 500 nm. Ce photosensibilisateur PSD' peut tre de nature très variée. Celui-ci peut répondre notamment à l'une des formules (IV) à (XI) et (XIII) à ()oII) décrites pages 8 à 15 du WO-A-00/19966 ou bien encore à au moins l'une des 21 benzophénones décrites page 4 ligne 33 à page 7 ligne 12, et page 8 ligne 9 ligne 13 du W O-A-99/05181. A titre d'exemples d'agent E facultatif de dissolution de l'amorceur B et/ou de PSC et/ou de PSD, on peut citer ceux choisis dans le groupe comprenant : les oxétanes , les vinyl- éthers et leurs mélanges. A titre d'exemples de solvant F organique, de préférence alcoolique, facultatif, on peut citer ceux choisis dans le groupe comprenant : l'alcool isopropylique, 4-hydroxy-4-méthyl-2-pentanone-diacetone, lactate de butyle et leurs mélanges. Les concentrations en PSC et en B rendent compte des avantages significatifs de l'invention en termes d'atténuation d'odeur du photoamorceur borate de iodonium après photodécomposition et en termes de réduction de la concentration en photoamorceur borate de iodonium. Ainsi (en % en poids): ---A50 B 0 0 0,01 0 Ces additifs supplémentaires peuvent être encore, quelle que soit la nature de la matrice polymérisable, par exemple : de charges minérales telles que notamment des fibres synthétiques (polymères) ou naturelles broyées, du carbonate de calcium, du talc, de l'argile, du dioxyde de titane, de la silice de précipitation ou de combustion ; de colorants solubles ; d'inhibiteurs d'oxydation et de corrosion ; de modulateur d'adhérence organosiliciques ou non ; d'agents fongicides, bactéricides, anti-microbiens ; et/ou de tout autre matériau n'interférant pas avec l'activité catalytique de l'amorceur et n'absorbant pas dans la gamme de longueur d'onde choisie pour la photoactivation. Selon un autre de ses aspects, la présente invention concerne aussi un procédé de réalisation d'un film ou d'un revêtement dur, à partir d'une composition polymérisable 22 23 et/ou réticulable par voie cationique telle que définie ci-dessus, caractérisé en ce qu'il comprend essentiellement les étapes consistant à : a) mélanger: au moins un monomère, oligomère et/ou polymère silicone réticulable et/ou polymérisable (A) ; une quantité efficace d'au moins un amorceur cationique à base d'au moins un sel d'onium de formule (1) et d'au moins une entité cationique de formule (II) ; - une quantité efficace d'au moins un photosensibilisateur PSC choisi parmi les diétheranthracènes de formule (III) ; - éventuellement une quantité efficace d'au moins un photosensibilisateur PSD ; - éventuellement au moins un agent de dissolution E de l'amorceur B et/ou de PSC et/ou de PSD; éventuellement au moins un solvant organique, de préférence alcoolique ; b) appliquer le mélange obtenu sur un support ; et c) faire durcir la composition par réticulation en un film ou revêtement dur par voie thermique ou actinique. Selon encore un autre de ses aspects, la présente invention concerne aussi un film ou revêtement dur obtenu à partir de la composition telle que définie ci-dessus ou telle qu'obtenue par le procédé défini supra. Avantageusement, ce revêtement est un vernis, un revêtement adhésif, un revêtement anti-adhérent et/ou une encre. Selon encore un autre de ses aspects, la présente invention vise un matériau composite susceptible d'être obtenu à partir d'une composition telle definie ci-avant. Selon encore un autre de ses aspects, la présente invention couvre également un objet dont une surface au moins est revêtue du film ou revêtement susdécrit, ou d'un matériau composite. L'invention a également pour objet l'utilisation d'une quantité efficace d'au moins un photosensibilisateur PSC choisi parmi les diéther- anthracènes de formule (III) tels que30 24 définis supra, PSC étant associé ou non associé avec un autre photosensibilisateur qui est un sel d'une thioxanthone substituée par au moins un groupement G comprenant une fonction ammonium dans un composition polymérisable et/ou réticulable par voie cationique, sous activation thermique et/ou actinique et/ou par faisceau d'électrons (de préférence actinique) comprenant au moins un monomère, oligomère et/ou polymère A tel que défini supra, au moins un photoamorceur B tel que défini supra, éventuellement une quantité efficace d'au moins un photosensibilisateur PSD tel que défini supra ou choisi parmi les sels de thioxanthone substituée par au moins un groupement G comprenant une fonction ammonium et ayant pour formule (V): (V) dans laquelle : - R22 et R23 sont identiques ou différents et représentent un hydrogène ou un radical alkyle 15 en C1-CIo, éventuellement substitué, de préférence RL2 = R'3 = méthyle, - (Y-) étant une entité anionique choisie parmi le groupe constitué par : BF4-, PF6- ;SbF6-; l'anion (II) de formule [B Xa R3b]- défini ci-dessous, RfSO3- ; (RfSO2)3C-- ou(RfSO2)2N', avec Rf étant un radical alkyle linéaire ou ramifié, substitué par au moins un atome d'halogène, préférentiellement un atome de fluor, et encore plus préférentiellement (Y-) est 20 choisi parmi les borates de foiniules suivantes : [B(C6F5)4] " et [B(C6H3(CF3)2)4] -, éventuellement au moins un agent de dissolution E de l'amorceur B et/ou de PSC et/ou de PSD tel que défini ci-dessus et éventuellement au moins un solvant organique F tel que défini supra; pour lutter contre l'odeur désagréable de ladite composition avant et/ou après la 25 polymérisation/réticulation. L'invention a également pour objet l'utilisation d'une quantité efficace d'au moins un photosensibilisateur PSC choisi parmi les diéther-anthracènes de formule (III) tels que10 25 définis supra dans un composition polymérisable et/ou réticulable par voie cationique, sous activation thermique et/ou actinique et/ou par faisceau d'électrons (de préférence actinique) comprenant au moins un monomère, oligomère et/ou polymère A tel que défini supra, au moins un photoamorceur B tel que défini supra, éventuellement une quantité efficace d'au moins un photosensibilisateur PSD tel que défini supra ou choisi parmi les sels de thioxanthone substituée par au moins un groupement G comprenant une fonction ammonium et ayant pour formule (V): (V) dans laquelle : - R22 et R23 sont identiques ou différents et représentent un hydrogène ou un radical alkyle en Cl-C10, éventuellement substitué, de préférence R22 = R23 = méthyle, - (Y-) étant une entité anionique choisie parmi le groupe constitué par : BF4-, PF6- ;SbF6-; l'anion (II) de formule [B Xa R3b]- défini ci-dessous, RfSO3- ; (RfSO2)3C-- ou(RfS02)2N', avec Rf étant un radical alkyle linéaire ou ramifié, substitué par au moins un atome d'halogène, préférentiellement un atome de fluor, et encore plus préférentiellement (Y-) est choisi parmi les borates de formules suivantes : [B(C6F5)4] - et [B(C6H3(CF3)2)4], éventuellement au moins un agent de dissolution E de l'amorceur B et/ou de PSC et/ou de 20 PSD tel que défini supra et éventuellement (au moins un solvant organique F tel que défini ci-dessus; pour réduire la quantité du photoamorceur B dans ladite composition. Les Exemples suivants sont donnés à titre illustratif. Ils permettront notamment de 25 mieux comprendre l'invention et de faire ressortir tous ses avantages et entrevoir quelques unes de ses variantes de réalisation. 26 EXEMPLES Les applications concernées sont les encres et vernis organiques. A. Les monomères utilisés sont des monomères photopolymérisables par voie cationique. Pour ces exemples, les essais sont réalisés avec le 3,4 epoxy cyclohexylmethyl-3,4-5 epoxycyclohexylcarboxylate [RN-CAS = 2386-87-0]. Plus particulièrement un échantillon commercial de chez Dow Chemical, le UVR-6105 est utilisé. O /NN,,.,-\o B. Le photoiniateur utilisé dans ces exemples est le tolylcumyliodonium borate [RN-CAS = 178233-72-2] correspondant à la formule: 10 4 Pour ces exemples, il est désigné par B. C. Le photosensibilisateur PSC utilisé dans cette étude est le 9,10-diéthoxyanthracène [RNCAS=76275-14-4] de formule chimique : 15 0C2H5 Pour ces exemples, il est désigné PSC ou DBA. 1. PARTIE EXPERIMENTALE Formulations 20 La formulation de référence correspond à un mélange contenant: 10 27 o 1 partie de CPTX o 2 parties de B o 8 parties de TMPO o 39 parties deA=UVR6105 Le CPTX est un photosensibilisateur PSD de la famille des thioxanthones : le I -chloro 4-propoxythioxanthone [RN-CAS = 142770-42-1] qui est particulièrement efficace avec B. La formule chimique du CPTX est : Le TMPO est un agent de dissolution E constitué par un oxétane utilisé pour faciliter la dissolution du PI et des photosensibilisateurs dans le monomère A = UVR 6105 et qui permet également d'augmenter la réactivité. La formule du TMPO est : OH 15 Les exemples qui suivent portent sur la diminution de l'odeur due à B et du taux de B, d'une part, et sur l'impact de l'ajout de la PSC = DBA, d'autre part. Des formulations contenant de 2, 1,75 et 1,5 parties de B sont préparées et testées. Afin d'étudier l'impact de l'ajout de la DBA, des formulations ont été préparées en ajoutant aux formulations 20 précédentes de 100 à 1000ppm de DBA. Dissolution La dissolution s'effectue en introduisant d'abord le TMPO, CPTX, PI et DBA puis l'UVR6105. Le mélange est placé sur les rouleaux pour une durée d'une heure environ. La formulation est alors prête à être testée. Enduction Les enductions sont réalisées sur des plaques en aluminium. Le tirage est fait manuellement à l'aide d'une barre de Meyer 0. L'épaisseur des couches obtenues est de quelques microns. Réticulation Les plaques ainsi enduites sont réticulées dans le banc UV IST. Les conditions de réticulation sont données ci-dessous: 1 Lampe Hg ù 100W/cm Vitesse I00m/min ou 50m/min 1 seul passage Tests A la sortie du banc UV, la réticulation est vérifiée via l'aspect sec au touché. 24 heures après la sortie du banc UV, les différentes enductions sont testées à la résistance au MEK. Le test de résistance au MEK consiste à imbiber un morceau d'ouate de MEK puis d'effectuer des aller-retour sur la partie enduite jusqu'à destruction partielle du film. Le nombre d'aller-retour avant destruction correspond à la résistance MEK. Sur chaque plaque, une enduction témoin est réalisée et testée. Dans notre étude cette enduction témoin est basée sur la formulation de référence ci-dessous décrite. La résistance au MEK n'est pas une valeur absolue mais toujours une comparaison par rapport à ce témoin. Exemple de Référence La formulation de référence est enduite en parallèle de chaque formulation testée ci- dessous pour évaluer les variations. Formulation de Référence PSD : CPTX (parties) 1 B (parties) 2 E : TMPO (parties) 8 A : UVR6105 (parties) 39 PSC : DBA (parties) 0 28 5 10 Exemples 1 et 2 Les 2 formulations suivantes ont été testées pour démontrer l'impact de la diminution du taux de B : Formulations Exemple 1 Exemple 2 PSD : CPTX (parties) 1 1 B (parties) 1.75 1.50 E : TMPO (parties) 8 8 A : UVR6105 (parties) 39 39 PSC : DBA (parties) 0 0 Référence Exemple Vitesse Lampes Puissance Sec MEK Sec MEK m/min W/cm (VHN) (VHN) 1 100 1 100 oui 80 oui 80 1 50 1 100 oui 100 oui 100 2 100 1 100 oui 80 oui 70 2 50 1 100 oui 100 oui 80 Une perte de résistance à la MEK est observée lorsque le taux de B présent dans la formulation est diminué (1,50 parties). Exemples 3, 4 et 5 L'impact de l'ajout de DBA est étudié en préparant les formulations des exemples 3,4 et 5. 15 Exemple 3 Exemple 4 Exemple 5 PSD:CPTX (parties) 1 1 1 B (parties) 2 2 2 E: TMPO (parties) 8 8 8 A: UVR6 I05(parties) 38,99 38,98 38,95 PSC : DBA (parties) 0,01 0,02 0,05 Référence Exemple Vitesse Lampes Puissance Sec MEK Sec MEK m/min W/cm (VHN) _ (VHN) 3 100 1 100 oui 80 oui 90 4 100 1 100 oui 80 oui 80 100 1 100 oui 80 oui 80 L'ajout de très faible quantité de PSC : DBA (0.01 parties) permet une augmentation de la 5 résistance à la MEK. Pour des ajouts de 0.02 et 0.1 parties de PSC : DBA, aucun impact n'est observé sur la résistance à la MEK. Exemples 6,7 et 8 Dans cette dernière série d'exemples, est étudié l'impact de l'ajout de la DBA sur des formulations dont le taux de B a été diminué. Exemple 6 Exemple 7 Exemple 8 PSD:CPTX (parties) 1 1 B (parties) 1,75 1,5 1,75 E : TMPO (parties) 8 8 8 B : UVR6105 (parties) 38,99 38,99 38.,995 PSC : DBA (parties) 0,01 0,01 _ 0,005 Référence Exemple Vitesse Lampes Puissance Sec MEK Sec MEK m/min W/cm (VHN) (VHN) 6 100 1 100 oui 90 oui 90 6 50 1 100 oui 100 oui 100 7 100 1 100 oui 90 oui 90 7 50 1 100 oui 100 oui 100 8 100 1 100 oui 90 oui 90 8 50 1 100 oui 100 oui 100 L'ajout de PSC : DBA permet de conserver les propriétés de résistance à la MEK lorsque le taux de photoinitiateur est diminué. Exemples 9 à 14 A : Silicone Epoxy type CH3 (CH3)3Si-O [s?c~ [ Si-01 Si(CH3)3 JJ 82 7 CH3 B : [B(C6F5)4]- , [(CH(CH3)2-C6H5-)- I -C6H5- CH3]+ 10 PSC : DBA Solvant E : alcool isopropylique , 4-hydroxy-4-Methyl-2-Pentanone, diacetone[CAS = 123-42-2], Lactate de Butyle [CAS = 34451-19-9] La formulation de référence contient : 15 100 parties de Silicone Epoxy A tel que défini ci-dessus. 0,45 parties de B tel que défini ci-dessus. 2 parties de E tel que défini ci-dessus.5 Les exemples qui suivent portent sur l'impact de l'ajout de la PSC : DBA sur la cinétique de réticulation du Silicone Epoxy A A. Les applications concernées par ces exemples sont notamment les revêtements antiadhérents à base de silicone réticulé. La dissolution s'effectue en introduisant d'abord le B et le solvant E puis le Silicone Epoxy A. Le mélange est placé sur les rouleaux pour une durée de une heure environ. La formulation est alors prête à être testée. La PSC : DBA est ajoutée de préférence avant le Silicone Epoxy A. Le test correspond à une mesure de temps de gel sous UV. Exemples 9 à 17 Ex Ex Ex Ex Ex Ex Ex Ex Ex 9 10 11 12 13 14 15 16 17 A: Silicone Epoxy 100 100 100 100 100 100 100 100 100 B 0,5 0,5 0,5 0,5 0,5 0,5 0,5 0,5 0,5 E:IPA 2 2 2 E: Lactate de Butyl 2 2 2 E: Diacetone Alcool 2 2 2 PSC: DBA (ppm) 0 250 1000 0 250 1000 0 250 1000 Temps Gel (min) 1 0,4 1,3 0,4 0,1 0,3 >2 0,1 >2 L'ajout de 250ppm de PSC : DBA permet d'accélérer de manière significativre la cinétique de réticulation du silicone epoxy A . REVENDICATIONS 1. Composition (encre ou vernis par exemple) polymérisable et/ou réticulable par voie cationique, sous activation thermique et/ou actinique et/ou par faisceau d'électrons (de préférence actinique), caractérisée en ce qu'elle comporte: A- au moins un monomère, oligomère et/ou polymère (e.g. monomère époxy ou silicone) réticulable et/ou polymérisable porteur de groupements organofonctionnels comportant chacun au moins une fonction réactive choisie dans le groupe comprenant les fonctions suivantes : époxy, alcénylether, oxétanne , dioxolanne, carbonate, (met)acrylate et toutes leurs combinaisons, la fonction époxy étant préférée, B- une quantité efficace d'au moins un photoamorceur cationique de type borate d'onium et choisi parmi ceux: A dont l'entité cationique du borate est sélectionnée parmi : (1) les sels d'onium de formule (I) : [(R1)n - I -(R2)m]+ (I) formule dans laquelle : • les radicaux R1, identiques ou différents, représentent un radical aryle carbocyclique ou hétérocyclique en C6-C20, ledit radical hétérocyclique pouvant contenir comme hétéroéléments de l'azote et/ou du soufre, • les radicaux R2, identiques ou différents, répondent à la même définition que R1 ou représentent un radical alkyle linéaire ou ramifié en CI-C30, ou un radical alkényle linéaire ou ramifié en C1-C30 • lesdits radicaux R1 et R2 étant éventuellement substitués par : • un groupement alkyle linéaire ou ramifié en C1-C30, + un groupement alcoxy OR 12, • un groupement cétonique -(C=O)-R12 • un groupement ester ou carboxylique -(C=0)-O- R12, • un groupement mercapto SR 12, • un groupement mercapto SOR 12, R12 étant un radical choisi parmi le groupe constitué d'un atome d'hydrogène, un radical linéaire ou ramifié en C1-C25, un radical aryl en C6-C30, ou un radical alkylaryl dont la partie alkyle est linéaire ou ramifiée en C1-C25 et la partie aryle est en C6-C30, • un groupement nitro, • un atome de chlore, • un atome de brome, 34 • et/ou un groupement cyano, • n est un nombre entier allant de 1 à v+l, v étant la valence de l'iode, • m est un nombre entier allant de 0 à v- l , avec n + m v+l ; A et dont l'entité anionique du borate a pour formule (II) : [B Xa R3b]- (II) dans laquelle : • a et b sont des nombres entiers tels que 0 _ a4,0Sb54,eta+b:-4, • les symboles X, identiques ou différents, représentent : • un atome d'halogène choisi parmi le chlore et/ou le fluor avec 0 5 a et/ou parmi les diéther-naphtalènes de formule (II1.2) :30OR4 OR5 -~ et/ou parmi les diéther-benzènes de formule (III.3) : OR4 R50 dans lesquelles : • les groupements R4, R5, identiques ou différents, représentent un radical alkyle linéaire ou ramifié en Cl-C30, un radical alcényle linéaire ou ramifié en C1-C30, de préférence un allyle, un radical aryle en C6-C20, de préférence un benzyle, lesdits radicaux R4 et R5 étant éventuellement substitués par un groupement alcoxy OR45, R45 étant un radical choisi parmi le groupe constitué d'un atome d'hydrogène, un radical linéaire ou ramifié en C1-C25, un radical aryl en C6-C30, ou un radical alkylaryl dont la partie alkyle est linéaire ou ramifiée en C1-C25 et la partie aryle est en C6-C30, • et les groupements R6, R7, identiques ou différents, représentent un radical non réactif à l'éthérification, de préférence un radical alkyle linéaire ou ramifié en C1-C30, un radical alcényle linéaire ou ramifié en C,-C30, un radical alcoxy répondant à la même définition que celle donnée ci-avant pour OR45 , un radical amino, un radical alkylamino, un radical alkylsulfonyle, un radical alcoxycarbonyle ou un radical halogèno • o et p sont des nombres entiers tels que 0 S o 4, 0 p 4, D- éventuellement une quantité efficace d'au moins un photosensibilisateur PSD choisi parmi ù> les thioxanthones de formule (IV)25dans laquelle : • les groupements R8, identiques ou différents, représentent un radical alkyle linéaire ou ramifié en C1-C12, un radical cycloalkyle linéaire ou ramifié en C6-C12, de préférence un allyle, un radical aryle en C6-C70i de préférence un benzyle, un radical amino, hydroxy, -CN, -NO2, -halogèno, -COOR9, -CHO, - 0-phényle, -SO2-phényle, -0-alcényle ou -SiR9, avec R9 correspondant à un alkyle inférieur en CI-C12, E- Eventuellement au moins un agent de dissolution de l'amorceur B et/ou de PSC et/ou de PSD, F- Eventuellement au moins un solvant organique, de préférence alcoolique. 2. Composition selon la revendication 1, caractérisée en ce que le monomère, oligomère et/ou polymère réticulable et/ou polymérisable A, est de nature organique et/ou de nature polyorganosiloxanique. 3. Composition selon la revendication 2, caractérisée en ce que le monomère, oligomère et/ou polymère est de nature organique et est porteur de groupements organofonctionnels appartenant à au moins l'une des espèces suivantes : - al.l les époxydes cycloaliphatiques, pris à eux seuls ou en mélange entre eux, - a1.2 les époxydes non cycloaliphatiques, pris à eux seuls ou en mélange entre eux, - a3 les polyols : pris à eux seuls ou en mélange entre eux, - a2 les alcényl-éthers, linéaires ou cycliques, pris à eux seuls ou en mélange entre eux. 4. Composition selon la revendication 3, caractérisée en ce que le monomère, oligomère et/ou polymère de nature organique est choisi dans le groupe formé par : - les espèces al.", consistant dans le 3,4-époxycyclohexylméthyl-3',4'- époxycyclohexane carboxylate et le bis(3,4-époxycyclohexyl)adipate ;- les espèces ai•2 consistant dans : • les époxydes du type de ceux résultant de la condensation de bis-phénol A éventuellement alkoxylé et d'épichlorhydrine et éventuellement de 1,6-hexanediol, de glycérol, de néopentylglycol ou de propane triméthylol, • les époxydes NOVOLAC, • les polymères diéniques époxydés et monohydroxylé, saturés ou insaturés ; - les espèces a2 de consistant dans les vinyl-éthers, les propényl-éthers et les butényl-éthers. 5. Composition selon la revendication 2, caractérisée en ce que le monomère, oligomère et polymère à groupements organofonctionnels est de nature polyorganosiloxanique, et constitués de motifs de formule (VI) et terminés par des motifs de formule (VII) ou cycliques constitués de motifs de formule (VI) représentées ci-dessous : R17 R17 --(-- Si - O -)- (VI} l'-Si-O- (VII) Y' dans lesquelles : - le symbole R16 est un radical alkyl linéaire ou ramifié en Cl-C30, - les symboles R17 sont semblables ou différents et représentent : un radical alkyle linéaire ou ramifié contenant 1 à 8 atomes de carbone, éventuellement substitué par au moins un halogène, de préférence le fluor, les radicaux alkyle étant de préférence méthyle, éthyle, propyle, octyle et 3,3,3-trifluoropropyle, un radical cycloalkyle contenant entre 5 et 8 atomes de carbone cycliques, éventuellement substitué, un radical aryle contenant entre 6 et 12 atomes de carbone pouvant être substitué, de préférence phényle ou dichlorophényle, • une partie aralkyle ayant une partie alkyle contenant entre 5 et 14 atomes de carbone et une partie aryle contenant entre 6 et 12 atomes de carbone, substituée éventuellement sur la partie aryle par des halogènes, des alkyles et/ou des alkoxyles contenant 1 à 3 atomes de carbone, - les symboles Y' sont semblables ou différents et représentent : le groupement R17, un radical hydrogène, et/ou un groupement organofonctionnel réticulable par voie cationique, de préférence un groupement époxyfonctionnel et/ou vinyloxyfonctionnel, relié au silicium du polyorganosiloxane par l'intermédiaire d'un radical divalent 37 R16contenant de 2 à 20 atomes de carbone et pouvant contenir au moins un hétéroatome, de préférence de l'oxygène, • et l'un au moins des symboles Y' représentant un groupement organique fonctionnel réticulable par voie cationique. 5. Composition selon la revendication 5, caractérisée en ce qu'au moins un des symboles R17 des polyorganosiloxanes utilisés représente un radical phényle, tolyle ou dichlorophényle. 10 6. Composition selon la revendication 5 ou 6, caractérisée en ce que la composition polymérisable et/ou réticulable comprend en outre des monomères, oligomères et/ou polymères à groupements organofonctionnels définis en accord avec la revendication 3 ou 4. 15 7. Composition selon l'une quelconque des revendications précédentes, caractérisée en ce que la composition polymérisable et/ou réticulable comprend de plus, des monomères, oligomères et/ou polymères à groupements organofonctionnels d'espèce acrylate; et notamment acrylates époxydés, acrylo-glycéro-polyesters, acrylates multifonctionnels, acrylo-uréthanes, acrylo-polyéthers, acrylo-polyesters, polyesters insaturés, acrylo- 20 acryliques. 8. Composition selon l'une quelconque des revendications précédentes, caractérisée en ce que - le monomère, oligomère et/ou polymère A est choisi dans le groupe 25 comprenant o Me Me \ Me si, o O O ~ ~ \ O Me Me Me Me Me Me I (CH2CH2O)n CH2ù CH2 Si / Si CH2 CH2 (OCH2CH2) n 0---1l 0 o Me Me Me/'MeMe Me Si \ O R° Me Me Si Me \p MeùSi Me Si Me Me R° O R° n (n 1 Me Si o o O H3CùSiùCH3Me Me Me Me . O Si_O.SiO /71) OCH3 O (CH3)3Si-O {s10 [ Si-OSi(CH3)3 0-500 1-100 CH3 Me Me me Me O S. Si~/ 9. Composition selon l'une quelconque des revendications précédentes, caractérisée en ce que le photoamorceur B est choisi parmi le groupe constitué par les borates d'onium : -* dont l'entité anionique est choisie parmi le groupe constitué de [B (C6F5)4]-, [B 15 (C6H3(CF3)2)41-, [B (C6H4OCF3)4]-, [B (C6H4CF3)4]-, [(C6F5)2 B F2]-, [C6F5 B F3]-, [B (C6H3F2)4]-, et leur mélanges; de préférence dans le sous-groupe constitué de B(C6F5)4, [B (C6H3(CF3)2)4], [B (C6H4OCF3)4]- et leur mélanges; -~ et dont l'entité cationique du borate d'onium est choisie parmi le groupe constitué de : 20 [(C6H5)2 I]+, [C8H17 - O - C6H5 - I -C6H5]+> [C12H25 - C6H5 - I - C6H5]+, [(C8H17 O - C6H5)2 1] 1-> [(C8H17) - O - C6H5 - I - C6H5)]+> [(C12H25 - C6H5)2 I]+, [(CH(CH3)2-C6H5-)- I -C6H5- CH3]+, [C6H4-O-C6H5- I -C6H4]+> [C6H4-(C=O)-C6H4- I - C6H4]+> [C6H4-O-C6H4-I -C6H4-O-C6H4]+ 25 [C6H4-(C=O)-C6H4 -1-C6H4-(C=O)-C6H4]+> [C6H4-I-C6H4 -O-CH2-O-C(OH) -C 12H25]+ et leurs mélanges. 10. Composition selon l'une quelconque des revendications précédentes, caractérisée en ce que le photosensibilisateur PSC est choisi parmi 30 -~ les diéther-anthracènes de formules suivantes :OCH3 OEt OES O-nPr O-n-Pr O-n-Bu b-rn-Bu O'CH2CH2û{ CCH CH2O--r~ OCH2CH2O -~` O" OCH2CHCH3 OCH2CHCH3 OcH2cH2OH OCH2CH2OH ocHx- o OH OEt OEt OEt OEt OEt OEl Et C OEt OEt OEt OEt OEt et/ou les diéther-naphtalènes de formules suivantesQC1430-170H '-> 6-tt-P'r OCH2042OH 10 et/ou le diéther- benzène de formule suivante : 12. Composition selon l'une quelconque des revendications précédentes, caractérisée en ce que A 50 ù*B5_5 --+0,01 0 D 5. 50 ù*0